(57)【要約】      （修正有）【課題】優れた光学特性を有する光学部品の製造方法、光学シートおよび光学部品を提供する。【解決手段】入射光に対して光学的に機能する光学機能層を備える光学シート母材を打ち抜いて光学シート１を得る打ち抜き工程と、打ち抜いた光学シート１に光透過性を有する基板を接合することにより、光学シート１と基板とが積層された光学部品を得る接合工程を有し、打ち抜き工程では、刃を用いて光学シート母材をその一方の主面側から打ち抜くことにより、厚さ方向に切った断面において、一方の主面側の２つの角部１１１がそれぞれ鈍角であり、他方の主面側の２つの角部１１２がそれぞれ鋭角である光学シート１を得、接合工程では、光学シート１の一方の主面側に基板を接合する。【選択図】図５
2020106760.tif 000002
【特許請求の範囲】
【請求項１】
入射光に対して光学的に機能する光学機能層を備える光学シート母材を打ち抜いて光学シートを得る打ち抜き工程と、
打ち抜いた前記光学シートに光透過性を有する基板を接合することにより、前記光学シートと前記基板とが積層された光学部品を得る接合工程を有し、
前記打ち抜き工程では、刃を用いて前記光学シート母材をその一方の主面側から打ち抜くことにより、厚さ方向に切った断面において、前記一方の主面側の２つの角部がそれぞれ鈍角であり、他方の主面側の２つの角部がそれぞれ鋭角である前記光学シートを得、
前記接合工程では、前記光学シートの前記一方の主面側に前記基板を接合することを特徴とする光学部品の製造方法。
【請求項２】
前記刃は、リング状をなし、少なくとも内周側に刃面を有する請求項１に記載の光学部品の製造方法。
【請求項３】
前記接合工程では、底面が湾曲凹面のキャビティーを有する治具を用い、
前記底面上に前記光学シートを配置し、前記キャビティー内に溶融した状態の基板用材料を注入する請求項１または２に記載の光学部品の製造方法。
【請求項４】
前記打ち抜き工程後で、かつ、前記接合工程前に、前記光学シートを一方向に湾曲させて形状付けを行う形状付け工程を有する請求項１ないし３のいずれか１項に記載の光学部品の製造方法。
【請求項５】
前記形状付け工程では、前記他方の主面側が湾曲凸側になるように形状付けを行う請求項４に記載の光学部品の製造方法。
【請求項６】
入射光に対して光学的に機能する光学機能層を備え、
厚さ方向に切った断面図において、一方の主面側の２つの角部がそれぞれ鈍角であり、他方の主面側の２つの角部がそれぞれ鋭角であることを特徴とする光学シート。
【請求項７】
請求項６に記載の光学シートと、
前記光学シートの前記一方の主面側に積層され、光透過性を有する基板と、を備えることを特徴とする光学部品。
【請求項８】
前記基板に対する前記光学機能層の構成材料の単位面積当たりの混入量が５ｍｇ／ｃｍ２以下である請求項７に記載の光学部品。
【発明の詳細な説明】
【技術分野】
【０００１】
本発明は、光学部品の製造方法、光学シートおよび光学部品に関する。
【背景技術】
【０００２】
例えば、視野のコントラストを高めたり、防眩等の目的で、入射光から特定の波長域を吸収する光学シートが知られている（例えば、特許文献１参照）。この光学シートは、眼鏡やサングラス、サンバイザー等に貼着して用いられる。
【０００３】
特許文献１に記載の光学シートは、例えば、樹脂材料と、樹脂材料中に含有され、可視光領域の光のうち、特定の波長の光を吸収する染料（光吸収剤）とを含むものである。この光学シートは、例えば、溶融した樹脂材料中に染料を配合し、その状態で押出し成形を行い、その後冷却することにより、シート状に成形される。
【０００４】
そして、このシートを所望の形状（例えば、眼鏡レンズ等）に打ち抜いて用いられる。なお、この打ち抜きの際、一方の面側からリング状の刃を貫通させて、所望の形状とすることができる。
【０００５】
しかしながら、このような打ち抜く方法については、従来では十分な研究がなされていなかった。
【０００６】
また、上述したような光学シートとレンズとを接合する方法として、いわゆるシートインサート法が知られている。シートインサート法とは、光学シートを金型の底部に配置し、この金型内にレンズとなる溶融した樹脂材料を注入し、一体成型する方法である。
【０００７】
しかしながら、溶融した樹脂を流し込んだとき、光学シートの縁部の形状や、光学シートの配置向き等によっては、光学シートの縁部の一部が折れて欠損し、この欠損した部分が溶融した樹脂材料に混入してしまうことがある。その後、溶融した樹脂を冷却して硬化させると、結果的にレンズに異物が混入してしまうこととなる。この異物の程度によっては、光学ひずみが生じ、光学部品全体として光学特性が低下することがある。
【先行技術文献】
【特許文献】
【０００８】
【特許文献１】ＷＯ２０１４／１１５７０５
【発明の概要】
【発明が解決しようとする課題】
【０００９】
本発明の目的は、優れた光学特性を有する光学部品の製造方法、光学シートおよび光学部品を提供することにある。
【課題を解決するための手段】
【００１０】
このような目的は、下記（１）〜（８）の本発明により達成される。
（１）  入射光に対して光学的に機能する光学機能層を備える光学シート母材を打ち抜いて光学シートを得る打ち抜き工程と、
打ち抜いた前記光学シートに光透過性を有する基板を接合することにより、前記光学シートと前記基板とが積層された光学部品を得る接合工程を有し、
前記打ち抜き工程では、刃を用いて前記光学シート母材をその一方の主面側から打ち抜くことにより、厚さ方向に切った断面において、前記一方の主面側の２つの角部がそれぞれ鈍角であり、他方の主面側の２つの角部がそれぞれ鋭角である前記光学シートを得、
前記接合工程では、前記光学シートの前記一方の主面側に前記基板を接合することを特徴とする光学部品の製造方法。
【００１１】
（２）  前記刃は、リング状をなし、少なくとも内周側に刃面を有する上記（１）に記載の光学部品の製造方法。
【００１２】
（３）  前記接合工程では、底面が湾曲凹面のキャビティーを有する治具を用い、
前記底面上に前記光学シートを配置し、前記キャビティー内に溶融した状態の基板用材料を注入する上記（１）または（２）に記載の光学部品の製造方法。
【００１３】
（４）  前記打ち抜き工程後で、かつ、前記接合工程前に、前記光学シートを一方向に湾曲させて形状付けを行う形状付け工程を有する上記（１）ないし（３）のいずれかに記載の光学部品の製造方法。
【００１４】
（５）  前記形状付け工程では、前記他方の主面側が湾曲凸側になるように形状付けを行う上記（４）に記載の光学部品の製造方法。
【００１５】
（６）  入射光に対して光学的に機能する光学機能層を備え、
厚さ方向に切った断面図において、一方の主面側の２つの角部がそれぞれ鈍角であり、他方の主面側の２つの角部がそれぞれ鋭角であることを特徴とする光学シート。
【００１６】
（７）  上記（６）に記載の光学シートと、
前記光学シートの前記一方の主面側に積層され、光透過性を有する基板と、を備えることを特徴とする光学部品。
【００１７】
（８）  前記基板に対する前記光学機能層の構成材料の単位面積当たりの混入量が５ｍｇ／ｃｍ２以下である上記（７）に記載の光学部品。
【発明の効果】
【００１８】
本発明によれば、優れた光学特性を有する光学部品の製造方法、光学シートおよび光学部品を提供することができる。
【図面の簡単な説明】
【００１９】
【図１】本発明の光学シート（第１実施形態）を備えるサングラスの斜視図である。
【図２】本発明の光学シート（第１実施形態）を備えるサンバイザーの斜視図である。
【図３】図１に示す光学シートを製造する光学シート製造装置を模式的に示した側面図である。
【図４】図３に示す光学シート製造装置で得られた光学シート母材を打ち抜く打ち抜き工程を示す断面図である。
【図５】図３に示す打ち抜き工程を経て得られた光学シートの断面図である。
【図６】図１に示す光学シートを備える光学部品を製造する光学部品製造装置を模式的に示した断面図である。
【図７】図６の部分拡大断面図である。
【図８】図６に示す光学部品製造装置により得られた光学部品の断面図である。
【図９】図６に示す状態とは反対の向きで光学シートを光学部品製造装置に配置した状態を示す断面図である。
【図１０】図９に示す状態において、光学シートの一部が欠損した状態を示す図である。
【発明を実施するための形態】
【００２０】
以下、本発明の光学部品の製造方法、光学シートおよび光学部品を添付図面に示す好適な実施形態に基づいて詳細に説明する。
【００２１】
＜実施形態＞
図１は、本発明の光学シート（第１実施形態）を備えるサングラスの斜視図である。図２は、本発明の光学シート（第１実施形態）を備えるサンバイザーの斜視図である。図３は、図１に示す光学シートを製造する光学シート製造装置を模式的に示した側面図である。図４は、図３に示す光学シート製造装置で得られた光学シート母材を打ち抜く打ち抜き工程を示す断面図である。図５は、図３に示す打ち抜き工程を経て得られた光学シートの断面図である。図６は、図１に示す光学シートを備える光学部品を製造する光学部品製造装置を模式的に示した断面図である。図７は、図６の部分拡大断面図である。図８は、図６に示す光学部品製造装置により得られた光学部品の断面図である。図９は、図６に示す状態とは反対の向きで光学シートを光学部品製造装置に配置した状態を示す断面図である。図１０は、図９に示す状態において、光学シートの一部が欠損した状態を示す図である。
【００２２】
なお、図１〜図１０では、上側を「上方」または「上」と言い、下側を「下方」または「下」とも言う。また、本明細書で参照する図面では、厚さ方向の寸法を誇張して図示しており、実際の寸法とは大きく異なる。
【００２３】
図１、図２および図５に示す本発明の光学シート１は、入射光に対して光学的に機能する光学機能層としての特定波長吸収層１１を備え、光学シート１の厚さ方向に切った断面図において、一方の主面側（図５中上側）の２つの角部１１１がそれぞれ鈍角であり、他方の主面側（図５中下側）の２つの角部１１２がそれぞれ鋭角である。
【００２４】
これにより、いわゆるシートインサート法を用いて、光学シート１とレンズとが接合された光学部品（例えば、図１に示す光学部品１０や図２に示す光学部品１０’）を得る場合、図７に示すような向き、すなわち、角部１１２側の面がキャビティー６１０の底面６４１に密着するように配置して、溶融した樹脂を供給することにより、溶融した樹脂が底面６４１と光学シート１との間に入り込むのを防止または抑制することができる。さらに、例えば、角部１１２が欠損して溶融した樹脂中に混入してしまうのを防止することができる。その結果、優れた光学特性を有する光学部品（例えば、図１に示す光学部品１０や図２に示す光学部品１０’）を得ることができる。
【００２５】
このような光学シート１は、図１に示すサングラス（光学部品１０）や、図２に示すサンバイザー（光学部品１０’）に用いられる。
【００２６】
図１に示すように、サングラス（光学部品１０）は、使用者の頭部に装着されるフレーム２と、フレーム２に固定された光学シート付レンズ３（光学部品）とを備えている。なお、本明細書中においては、「レンズ」とは、集光機能を有するもの、集光機能を有していないものの双方を含む。
【００２７】
図１に示すように、フレーム２は、使用者の頭部に装着されるものであり、リム部２１と、ブリッジ部２２と、使用者の耳に掛けられるテンプル部２３と、ノーズパッド部２４とを有している。各リム部２１は、リング状をなしており、内側に光学シート付レンズ３が装着される部分である。
【００２８】
ブリッジ部２２は、各リム部２１を連結する部分である。テンプル部２３は、つる状をなし、各リム部２１の縁部に連結されている。このテンプル部２３は、使用者の耳に掛けられる部分である。ノーズパッド部２４は、サングラス（光学部品１０）を使用者の頭部に装着した装着状態において、使用者の鼻と当接する部分である。これにより、装着状態を安定的に維持することができる。
【００２９】
なお、フレーム２の形状は、使用者の頭部に装着することができるものであれば、図示のものに限定されない。
【００３０】
本発明の光学部品は、レンズ４（基材）と、レンズ４の表側（装着状態における人の目とは反対側）の面に積層された光学シート１と、を有する。これにより、前述した光学シート１の利点を享受しつつ、サングラスとしての機能を発揮することができる。
【００３１】
図２に示すように、サンバイザー（光学部品１０’）は、使用者の頭部に装着されるリング状の装着部５と、装着部５の前方に設けられたツバ６とを有している。ツバ６は、光透過性部材７（基材）と、光透過性部材７の上面に設けられた光学シート１とを有する。これにより、前述した光学シート１の利点を享受しつつ、サンバイザーとしての機能を発揮することができる。
【００３２】
なお、レンズ４および光透過性部材７の構成材料としては、光透過性を有していれば特に限定されず、各種樹脂材料や各種ガラス等が挙げられるが、光学シート１のポリカーボネートと同種のポリカーボネートであるのが好ましい。これにより、レンズ４または光透過性部材７と、光学シート１との密着性を高めることができる。
【００３３】
以下、光学シート１について詳細に説明する。なお、以下では、レンズ４（基材）上に積層した場合について代表的に説明する。
【００３４】
図５に示すように、光学シート１は、特定波長吸収層１１を有している。この特定波長吸収層１１は、樹脂材料を主材として、光吸収剤と、紫外線吸収剤と、を含んでいる。
【００３５】
主材としての樹脂材料としては、特に限定されず、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうちの１種または２種以上を組み合わせて（例えば２層以上の積層体として）用いることができる。
【００３６】
この中でもポリカーボネートであるのが好ましい。これにより、光学シート１は、優れた強度を発揮することができる。
【００３７】
＜ポリカーボネート＞
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、光学シート１の強度をより優れたものとすることができる。
【００３８】
この芳香族系ポリカーボネートは、例えば、ビスフェノールとホスゲンとの界面重縮合反応、ビスフェノールとジフェニルカーボネートとのエステル交換反応等により合成される。
【００３９】
ビスフェノールとしては、例えば、ビスフェノールＡや、下記式（１）に示すポリカーボネートの繰り返し単位の起源となるビスフェノール（変性ビスフェノール）等が挙げられる。
【００４０】
【化１】
2020106760.tif 000003
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００４１】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００４２】
特に、ポリカーボネートとしては、ビスフェノールに由来する骨格を有するビスフェノール型ポリカーボネートを主成分とするのが好ましい。かかるビスフェノール型ポリカーボネートを用いることにより、光学シート１は、さらに優れた強度を発揮するものとなる。
【００４３】
このようなポリカーボネートの平均分子量は、粘度平均分子量Ｍｖが２００００以上３００００以下とされる。これにより、光学シート１の強度を十分に高めることができる。また、ポリカーボネートの溶融状態において、流動性を十分に高めることができる。これにより、光学シート１を、例えば、押し出し成形により製造する際、溶融状態のポリカーボネートと光吸収剤を十分に混合した状態で押出し成形を行うことができる。よって、成形後に光吸収剤が過剰に凝集した状態となるのを防止することができる。さらに、ポリカーボネートの粘度平均分子量Ｍｖが２００００以上３００００以下であるため、十分な強度を有するものとなる。以上より、本発明の光学シート１は、光吸収剤が凝集するのを防止するとともに、十分な強度を有する。
【００４４】
なお、ポリカーボネートの粘度平均分子量Ｍｖが小さすぎると、成形後に十分な強度が得られない。一方で、ポリカーボネートの粘度平均分子量Ｍｖが大きすぎると、溶融状態において、流動性を十分に高めることができない。このため、溶融状態のポリカーボネートと光吸収剤との混合が不十分になる。
【００４５】
ポリカーボネートの粘度平均分子量Ｍｖが２００００以上３００００以下であれば、本発明の効果を得ることができるが、２３０００以上２８０００以下であれば、さらに効果が顕著に得られ、２４０００以上２７５００以下であれば、特に効果が顕著に得られる。
【００４６】
また、ポリカーボネートは、ＪＩＳ  Ｋ７２１０に準拠して測定されるメルトフローレート（ＭＦＲ）が、３ｇ／１０ｍｉｎ以上３０ｇ／１０ｍｉｎ以下であるのが好ましく、１５ｇ／１０ｍｉｎ以上２５ｇ／１０ｍｉｎ以下であるのがより好ましい。これにより、溶融状態において、ポリカーボネートの流動性を十分に高めることができる。よって、例えば、押し出し成形により光学シート１を製造する際、溶融状態のポリカーボネートと光吸収剤とを十分に混合した状態で押出し成形を行うことができる。
【００４７】
また、ポリカーボネートは、吸水率が、０．０２％以上０．２％以下のものであるのが好ましく、０．０４％以上０．１５％以下のものであるのがより好ましい。これにより、溶融状態のポリカーボネートと光吸収剤とを十分に混合した状態で押出し成形を行うことができる。よって、光吸収剤が過剰に凝集するのを防止することができる。
【００４８】
なお、本明細書中での吸水率は、アクアトラック３Ｅ（ブラベンダー社製）にて測定した値とされる。
【００４９】
また、特定波長吸収層１１中のポリカーボネートの含有量は、８７ｗｔ％以上９９．９４９ｗｔ％以下であるのが好ましく、９０ｗｔ％以上９９．８７ｗｔ％以下であるのがより好ましい。これにより、本発明の効果をより確実に発揮することができる。
【００５０】
＜光吸収剤（光学機能材）＞
光吸収剤は、特定の波長の光を吸収するものである。本明細書中では、「光を吸収する」とは、可視光領域が４２０ｎｍ〜７８０ｎｍの最大吸収波長の値をλ１とし、λ１より２０ｎｍ低波長側の値をλ２、２０ｎｍ高波長側の値をλ３とした場合、吸光度λ１／λ２あるいは吸光度λ１／λ３が、１．０以上であることを言う。
【００５１】
光吸収剤としては、３５０ｎｍ以上７８０ｎｍ以下の波長域の光のうち、特定の波長の光を吸収するものであれば特に限定されないが、例えば、キノリン系色素、アントラキノン系色素、ぺリレン系色素、ポリメチン色素、ポルフィリン錯体色素、フタロシアニン色素等が挙げられ、これらのうち１種または２種以上を組み合わせて用いることができる。
【００５２】
キノリン系色素としては、例えば、２−メチルキノリン、３−メチルキノリン、４−メチルキノリン、６−メチルキノリン、７−メチルキノリン、８−メチルキノリン、６−イソプロピルキノリン、２，４−ジメチルキノリン、２，６−ジメチルキノリン、４，６，８−トリメチルキノリン等のアルキル置換キノリン化合物、２−アミノキノリン、３−アミノキノリン、５−アミノキノリン、６−アミノキノリン、８−アミノキノリン、６−アミノ−２−メチルキノリン等のアミノ基置換キノリン化合物、６−メトキシ−２−メチルキノリン、６，８−ジメトキシ−４−メチルキノリン等のアルコキシ基置換キノリン化合物、６−クロロキノリン、４，７−ジクロロキノリン、３−ブロモキノリン、７−クロロ−２−メチルキノリン等のハロゲン基置換キノリン化合物等が挙げられる。
【００５３】
このようなキノリン系色素を配合することにより、特定波長吸収層１１に入射する光のうち、波長域が３５０ｎｍ以上５５０ｎｍ以下の光を吸収することができる。なお、４００ｎｍ以上５５０ｎｍ以下の波長域に吸収ピークを有しているのが好ましい。
【００５４】
アントラキノン系色素としては、例えば、（１）２−アニリノ−１，３，４−トリフルオロアントラキノン、（２）２−（ｏ−エトキシカルボニルアニリノ）−１，３，４−トリフルオロアントラキノン、（３）２−（ｐ−エトキシカルボニルアニリノ）−１，３，４−トリフルオロアントラキノン、（４）２−（ｍ−エトキシカルボニルアニリノ）−１，３，４−トリフルオロアントラキノン、（５）２−（ｏ−シアノアニリノ）−１，３，４−トリフルオロアントラキノン、（６）２−（ｐ−シアノアニリノ）−１，３，４−トリフルオロアントラキノン、（７）２−（ｍ−シアノアニリノ）−１，３，４−トリフルオロアントラキノン、（８）２−（ｏ−ニトロアニリノ）−１，３，４−トリフルオロアントラキノン、（９）２−（ｐ−ニトロアニリノ）−１，３，４−トリフルオロアントラキノン、（１０）２−（ｍ−ニトロアニリノ）−１，３，４−トリフルオロアントラキノン、（１１）２−（ｐ−ターシャルブチルアニリノ）−１，３，４−トリフルオロアントラキノン、（１２）２−（ｏ−メトキシアニリノ）−１，３，４−トリフルオロアントラキノン、（１３）２−（２，６−ジイソプロピルアニリノ）−１，３，４−トリフルオロアントラキノン、（１４）２−（２，６−ジクロロアニリノ）−１，３，４−トリフルオロアントラキノン、（１５）２−（２，６−ジフルオロアニリノ）−１，３，４−トリフルオロアントラキノン、（１６）２−（３，４−ジシアノアニリノ）−１，３，４−トリフルオロアントラキノン、（１７）２−（２，４，６−トリクロロアニリノ）−１，３，４−トリフルオロアントラキノン、（１８）２−（２，３，５，６−テトラクロロアニリノ）−１，３，４−トリフルオロアントラキノン、（１９）２−（２，３，５，６−テトラフルオロアニリノ）−１，３，４−トリフルオロアントラキノン、（２０）３−（２，３，４，５−テトラフルオロアニリノ）−２−ブトキシ−１，４−ジフルオロアントラキノン、（２１）３−（４−シアノ−３−クロロアニリノ）−２−オクチルオキシ−１，４−ジフルオロアントラキノン、（２２）３−（３，４−ジシアノアニリノ）−２−ヘキシルオキシ−１，４−ジフルオロアントラキノン、（２３）３−（４−シアノ−３−クロロアニリノ）−１，２−ジブトキシ−４−フルオロアントラキノン、（２４）３−（ｐ−シアノアニリノ）−２−フェノキシ−１，４−ジフルオロアントラキノン、（２５）３−（ｐ−シアノアニリノ）−２−（２，６−ジエチルフェノキシ）−１，４−ジフルオロアントラキノン、（２６）３−（２，６−ジクロロアニリノ）−２−（２，６−ジクロロフェノキシ）−１，４−ジフルオロアントラキノン、（２７）３−（２，３，５，６−テトラクロロアニリノ）−２−（２，６−ジメトキシフェノキシ）−１，４−ジフルオロアントラキノン、（２８）２，３−ジアニリノ−１，４−ジフルオロアントラキノン、（２９）２，３−ビス（ｐ−ターシャルブチルアニリノ）−１，４−ジフルオロアントラキノン、（３０）２，３−ビス（ｐ−メトキシアニリノ）−１，４−ジフルオロアントラキノン、（３１）２，３−ビス（２−メトキシ−６−メチルアニリノ）−１，４−ジフルオロアントラキノン、（３２）２，３−ビス（２，６−ジイソプロピルアニリノ）−１，４−ジフルオロアントラキノン、（３３）２，３−ビス（２，４，６−トリクロロアニリノ）−１，４−ジフルオロアントラキノン、（３４）２，３−ビス（２，３，５，６−テトラクロロアニリノ）−１，４−ジフルオロアントラキノン、（３５）２，３−ビス（２，３，５，６−テトラフルオロアニリノ）−１，４−ジフルオロアントラキノン、（３６）２，３−ビス（ｐ−シアノアニリノ）−１−メトキシエトキシ−４−フルオロアントラキノン、（３７）２−（２，６−ジクロロアニリノ）−１，３，４−トリクロロアントラキノン、（３８）２−（２，３，５，６−テトラフルオロアニリノ）−１，３，４−トリクロロアントラキノン、（３９）３−（２，６−ジクロロアニリノ）−２−（２，６−ジクロロフェノキシ）−１，４−ジクロロアントラキノン、（４０）２−（２，６−ジクロロアニリノ）アントラキノン、（４１）２−（２，３，５，６−テトラフルオロアニリノ）アントラキノン、（４２）３−（２，６−ジクロロアニリノ）−２−（２，６−ジクロロフェノキシ）アントラキノン、（４３）２，３−ビス（２−メトキシ−６−メチルアニリノ）−１，４−ジクロロアントラキノン、（４４）２，３−ビス（２，６−ジイソプロピルアニリノ）アントラキノン、（４５）２−ブチルアミノ−１，３，４−トリフルオロアントラキノン、（４６）１，４−ビス（ｎ−ブチルアミノ）−２，３−ジフルオロアントラキノン、（４７）１，４−ビス（ｎ−オクチルアミノ）−２，３−ジフルオロアントラキノン、（４８）１，４−ビス（ヒドロキシエチルアミノ）−２，３−ジフルオロアントラキノン、（４９）１，４−ビス（シクロヘキシルアミノ）−２，３−ジフルオロアントラキノン、（５０）１，４−ビス（シクロヘキシルアミノ）−２−オクチルオキシ−３−フルオロアントラキノン、（５１）１，２，４−トリス（２，４−ジメトキシフェノキシ−３−フルオロアントラキノン、（５２）２，３−ビス（フェニルチオ）−１−フェノキシ−４−フルオロアントラキノン、（５３）１，２，３，４−テトラ（ｐ−メトキシフェノキシ）−アントラキノン等が挙げられる。
【００５５】
このようなアントラキノン系色素を配合することにより、特定波長吸収層１１に入射する光のうち、波長域が４５０ｎｍ以上６００ｎｍ以下の光を吸収することができる。なお、５００ｎｍ以上６００ｎｍ以下の波長域に吸収ピークを有しているのが好ましい。
【００５６】
ぺリレン系色素としては、例えば、Ｎ，Ｎ’−ジメチルペリレン−３，４，９，１０−テトラカルボン酸ジイミド、Ｎ，Ｎ’−ジエチルペリレン−３，４，９，１０−テトラカルボン酸ジイミド、Ｎ，Ｎ’−ビス（４−メトキシフェニル）−ペリレン−３，４，９，１０−テトラカルボン酸ジイミド、Ｎ，Ｎ’−ビス（４−エトキシフェニル）−ペリレン−３，４，９，１０−テトラカルボン酸ジイミド、Ｎ，Ｎ’−ビス（４−クロロフェニル）−ペリレン−３，４，９，１０−テトラカルボン酸ジイミド等が挙げられるが、特に好ましいものとして、Ｎ，Ｎ’−ビス（３，５−ジメチルフェニル）−ペリレン−３，４，９，１０−テトラカルボン酸ジイミド等が挙げられる。
【００５７】
このようなぺリレン系色素を配合することにより、特定波長吸収層１１に入射する光のうち、波長域が４００ｎｍ以上８００ｎｍ以下の光を吸収することができる。なお、６００ｎｍ以上７８０ｎｍ以下の波長域に吸収ピークを有しているのが好ましい。
【００５８】
ポリメチン色素としては、ストレプトシアニンまたは開鎖シアニン、ヘミシアニン、閉鎖シアニン、メロシアニン等が挙げられる。
【００５９】
このようなポリメチン色素を配合することにより、特定波長吸収層１１に入射する光のうち、波長域が４００ｎｍ以上７００ｎｍ以下の光を吸収することができる。なお、４５０ｎｍ以上５５０ｎｍ以下の波長域に吸収ピークを有しているのが好ましい。
【００６０】
ポルフィリン錯体色素としては、テトラアザポルフィリン金属錯体、テトラアリールポルフィリン、オクタエチルポルフィリン等が挙げられる。
【００６１】
このようなポルフィリン錯体色素を配合することにより、特定波長吸収層１１に入射する光のうち、波長域が５００ｎｍ以上７００ｎｍ以下の光を吸収することができる。なお、５５０ｎｍ以上６００ｎｍ以下の波長域に吸収ピークを有しているのが好ましい。
【００６２】
フタロシアニン色素としては、ＣｏＰｃ−４−スルホン酸ナトリウム塩、コバルトＰｃテトラカルボン酸、オクタヒドロキシＮｉＰｃ等が挙げられる。
【００６３】
このようなフタロシアニン色素を配合することにより、特定波長吸収層１１に入射する光のうち、波長域が５５０ｎｍ以上７５０ｎｍ以下の光を吸収することができる。なお、５５０ｎｍ以上６００ｎｍ以下の波長域に吸収ピークを有しているのが好ましい。
【００６４】
以上のような光吸収剤を配合することにより、特定の波長域の光を吸収することができる。よって、例えば、使用者は、装着状態において、物や人の輪郭をはっきりと認識することができ、安全性を高めることができる。
【００６５】
特定波長吸収層１１中の光吸収剤（各光吸収剤の合計）の含有量は、０．００１ｗｔ％以上５ｗｔ％以下であるのが好ましく、０．００３ｗｔ％以上４ｗｔ％以下であるのがより好ましい。これにより、上記効果をより確実に発揮することができる。含有量が少なすぎると、光吸収剤としての効果が十分に得られないおそれがある。一方、含有量が多すぎると、光吸収剤が凝集し易くなる傾向を示す。
【００６６】
なお、光吸収剤（光学機能材）は、上記で挙げた色素とは異なる色素であってもよい。この色素としては、特に限定されないが、例えば、顔料、染料等が挙げられ、これらを単独または混合して使用することができる。また、前述したようなものと混合して使用することができる。
【００６７】
顔料としては、特に限定されないが、例えば、フタロシアニングリーン、フタロシアニンブルー等のフタロシアニン系顔料、ファストイエロー、ジスアゾイエロー、縮合アゾイエロー、ペンゾイミダゾロンイエロー、ジニトロアニリンオレンジ、ペンズイミダゾロンオレンジ、トルイジンレッド、パーマネントカーミン、パーマネントレッド、ナフトールレッド、縮合アゾレッド、ベンズイミダゾロンカーミン、ベンズイミダゾロンブラウン等のアゾ系顔料、アントラピリミジンイエロー、アントラキノニルレッド等のアントラキノン系顔料、銅アゾメチンイエロー等のアゾメチン系顔料、キノフタロンイエロー等のキノフタロン系顔料、イソインドリンイエロー等のイソインドリン系顔料、ニッケルジオキシムイエロー等のニトロソ系顔料、ペリノンオレンジ等のペリノン系顔料、キナクリドンマゼンタ、キナクリドンマルーン、キナクリドンスカーレット、キナクリドンレッド等のキナクリドン系顔料、ペリレンレッド、ペリレンマルーン等のペリレン系顔料、ジケトピロロピロールレッド等のピロロピロール系顔料、ジオキサジンバイオレット等のジオキサジン系顔料のような有機顔料、カーボンブラック、ランプブラック、ファーネスブラック、アイボリーブラック、黒鉛、フラーレン等の炭素系顔料、黄鉛、モリブデートオレンジ等のクロム酸塩系顔料、カドミウムイエロー、カドミウムリトポンイエロー、カドミウムオレンジ、カドミウムリトポンオレンジ、銀朱、カドミウムレッド、カドミウムリトポンレッド、硫化等の硫化物系顔料、オーカー、チタンイエロー、チタンバリウムニッケルイエロー、べんがら、鉛丹、アンバー、褐色酸化鉄、亜鉛鉄クロムブラウン、酸化クロム、コバルトグリーン、コバルトクロムグリーン、チタンコバルトグリーン、コバルトブルー、セルリアンブルー、コバルトアルミニウムクロムブルー、鉄黒、マンガンフェライトブラック、コバルトフェライトブラック、銅クロムブラック、銅クロムマンガンブラック等の酸化物系顔料、ビリジアン等の水酸化物系顔料、紺青等のフェロシアン化物系顔料、群青等のケイ酸塩系顔料、コバルトバイオレット、ミネラルバイオレット等のリン酸塩系顔料、その他（例えば硫化カドミウム、セレン化カドミウム等）のような無機顔料等が挙げられ、これらのうちの１種または２種以上を組み合わせて用いることができる。
【００６８】
染料としては、特に限定されないが、例えば、金属錯体色素、シアン系色素、キサンテン系色素、アゾ系色素、ハイビスカス色素、ブラックベリー色素、ラズベリー色素、ザクロ果汁色素、クロロフィル色素、テトラアゾポルフィリン化合物等のポルフィリン系化合物等が挙げられ、これらのうちの１種または２種以上を組み合わせて用いることができる。
【００６９】
＜紫外線吸収剤（光学機能材）＞
紫外線吸収剤は、紫外線（波長域が１００ｎｍ以上４２０ｎｍ以下の光）を吸収するものである。
【００７０】
紫外線吸収剤としては、特に限定されないが、トリアジン系化合物、ベンゾフェノン系化合物、ベンゾトリアゾール系化合物、シアノアクリレート系化合物が挙げられ、これらのうち１種または２種以上を組み合わせて用いることができる。これらの中でも特に、トリアジン系化合物が好ましく用いられる。これにより、特定波長吸収層１１（ポリカーボネートおよび光吸収剤）の紫外線による劣化を防止または抑制することができ、光学シート１の耐候性を高めることができる。
【００７１】
トリアジン系化合物としては、２−モノ（ヒドロキシフェニル）−１，３，５−トリアジン化合物や２，４−ビス（ヒドロキシフェニル）−１，３，５−トリアジン化合物、２，４，６−トリス（ヒドロキシフェニル）−１，３，５−トリアジン化合物が挙げられ、具体的には、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ジフェニル−６−（２−ヒドロキシ−４−ブトキシエトキシ）−１，３，５−トリアジン、２，４−ビス（２−ヒドロキシ−４−ブトキシフェニル）−６−（２，４−ジブトキシフェニル）−１，３−５−トリアジン、２，４，６−トリス（２−ヒドロキシ−４−メトキシフェニル）−１，３，５−トリアジン、２，４，６−トリス（２−ヒドロキシ−４−エトキシフェニル）−１，３，５−トリアジン、２，４，６−トリス（２−ヒドロキシ−４−プロポキシフェニル）−１，３，５−トリアジン、２，４，６−トリス（２−ヒドロキシ−４−ブトキシフェニル）−１，３，５−トリアジン、２，４，６−トリス（２−ヒドロキシ−４−ヘキシルオキシフェニル）−１，３，５−トリアジン、２，４，６−トリス（２−ヒドロキシ−４−オクチルオキシフェニル）−１，３，５−トリアジン、２，４，６−トリス（２−ヒドロキシ−４−ドデシルオキシフェニル）−１，３，５−トリアジン、２，４，６−トリス（２−ヒドロキシ−４−ベンジルオキシフェニル）−１，３，５−トリアジン、２，４，６−トリス（２−ヒドロキシ−４−エトキシエトキシフェニル）−１，３，５−トリアジン、２，４，６−トリス（２−ヒドロキシ−４−ブトキシエトキシフェニル）−１，３，５−トリアジン、２，４，６−トリス（２−ヒドロキシ−４−プロポキシエトキシフェニル）−１，３，５−トリアジン、２，４，６−トリス（２−ヒドロキシ−４−メトキシカルボニルプロピルオキシフェニル）−１，３，５−トリアジン、２，４，６−トリス（２−ヒドロキシ−４−エトキシカルボニルエチルオキシフェニル）−１，３，５−トリアジン、２，４，６−トリス（２−ヒドロキシ−４−（１−（２−エトキシヘキシルオキシ）−１−オキソプロパン−２−イルオキシ）フェニル）−１，３，５−トリアジン、２，４，６−トリス（２−ヒドロキシ−３−メチル−４−メトキシフェニル）−１，３，５−トリアジン、２，４，６−トリス（２−ヒドロキシ−３−メチル−４−エトキシフェニル）−１，３，５−トリアジン、２，４，６−トリス（２−ヒドロキシ−３−メチル−４−プロポキシフェニル）−１，３，５−トリアジン、２，４，６−トリス（２−ヒドロキシ−３−メチル−４−ブトキシフェニル）−１，３，５−トリアジン、２，４，６−トリス（２−ヒドロキシ−３−メチル−４−ヘキシルオキシフェニル）−１，３，５−トリアジン、２，４，６−トリス（２−ヒドロキシ−３−メチル−４−オクチルオキシフェニル）−１，３，５−トリアジン、２，４，６−トリス（２−ヒドロキシ−３−メチル−４−ドデシルオキシフェニル）−１，３，５−トリアジン、２，４，６−トリス（２−ヒドロキシ−３−メチル−４−ベンジルオキシフェニル）−１，３，５−トリアジン、２，４，６−トリス（２−ヒドロキシ−３−メチル−４−エトキシエトキシフェニル）−１，３，５−トリアジン、２，４，６−トリス（２−ヒドロキシ−３−メチル−４−ブトキシエトキシフェニル）−１，３，５−トリアジン、２，４，６−トリス（２−ヒドロキシ−３−メチル−４−プロポキシエトキシフェニル）−１，３，５−トリアジン、２，４，６−トリス（２−ヒドロキシ−３−メチル−４−メトキシカルボニルプロピルオキシフェニル）−１，３，５−トリアジン、２，４，６−トリス（２−ヒドロキシ−３−メチル−４−エトキシカルボニルエチルオキシフェニル）−１，３，５−トリアジン、２，４，６−トリス（２−ヒドロキシ−３−メチル−４−（１−（２−エトキシヘキシルオキシ）−１−オキソプロパン−２−イルオキシ）フェニル）−１，３，５−トリアジン等が挙げられる。また、トリアジン系紫外線吸収剤の市販品としては、例えば、「チヌビン１５７７」「チヌビン４６０」「チヌビン４７７」（ＢＡＳＦジャパン製）、「アデカスタブＬＡ−Ｆ７０」（ＡＤＥＫＡ製）等が挙げられる。
【００７２】
特定波長吸収層１１が、上述したような１００ｎｍ以上４２０ｎｍ以下の波長域の光を吸収する紫外線吸収剤をさらに含むことにより、特定波長吸収層１１に入射する光のうち、波長域が１００ｎｍ以上４２０ｎｍ以下の光を吸収することができる。これにより、特定波長吸収層１１（ポリカーボネートおよび光吸収剤）の紫外線による劣化を防止または抑制することができ、光学シート１の耐候性を高めることができる。
【００７３】
特定波長吸収層１１中の紫外線吸収剤の含有量は、０．０５ｗｔ％以上８ｗｔ％以下であるのが好ましく、０．０７ｗｔ％以上６ｗｔ％以下であるのがより好ましい。これにより、上記効果をより確実に発揮することができる。含有量が少なすぎると、紫外線吸収剤としての効果が十分に得られないおそれがある。一方、含有量が多すぎると、紫外線吸収剤が凝集し易くなる傾向を示す。
【００７４】
このような特定波長吸収層１１の厚さは、特に限定されないが、０．０５ｍｍ以上１．５ｍｍ以下であるのが好ましく、０．３ｍｍ以上０．７ｍｍ以下であるのがより好ましい。これにより、取扱い性を高めることができるとともに、光学部品全体として無駄に厚くなるのを防止することができる。
【００７５】
また、特定波長吸収層１１は、延伸して製造されたものであってもよく、延伸せずに製造されたものであってもよいが、その延伸度が１０％以下であるのが好ましく、５％以下であるのがより好ましい。これにより、延伸時に色ムラ、光吸収剤のムラ、紫外線吸収剤のムラが生じるのを防止または抑制することができる。
【００７６】
また、ポリカーボネートの融点をＴ１とし、光吸収剤の融点Ｔ２としたとき、Ｔ１＜Ｔ２を満足するのが好ましい。これにより、溶融状態のポリカーボネートと光吸収剤とを混合する際、光吸収剤が熱により変質または変色するのを防止することができる。
【００７７】
また、ポリカーボネートの融点をＴ１とし、紫外線吸収剤の融点Ｔ３としたとき、Ｔ１＜Ｔ３を満足するのが好ましい。これにより、溶融状態のポリカーボネートと紫外線吸収剤とを混合する際、紫外線吸収剤が熱により変質または変色するのを防止することができる。
【００７８】
なお、ポリカーボネートの融点Ｔ１は、２５０℃以上４００℃以下であるのが好ましく、２７０℃以上３５０℃以下であるのがより好ましい。
【００７９】
光吸収剤の融点Ｔ２は、３００℃以上４００℃以下であるのが好ましく、３３０℃以上３６０℃以下であるのがより好ましい。また、紫外線吸収剤の融点Ｔ３は、３１０℃以上３７０℃以下であるのが好ましく、３４０℃以上３６０℃以下であるのがより好ましい。融点Ｔ１〜Ｔ３を上記数値範囲とすることにより、上記効果をより確実に発揮することができる。
【００８０】
なお、上記では、光学機能材の一例として、可視光を吸収する光吸収剤について説明したが、入射光に対して光学的に機能する（例えば、特定の波長域の透過率を変更する）ものであれば特に限定されず、例えば、無機粒子等で構成された光反射剤や、赤外線を吸収する赤外線吸収剤等であってもよく、これらのうちの複数を組み合わせて混合したものであってもよい。
【００８１】
また、光学シート１は、特定波長吸収層１１以外の層を有し、この層が特定波長吸収層１１に積層されたものであってもよい。例えば、入射光（偏光していない自然光）から、所定の一方向に偏光面をもつ直線偏光を取出す機能を有する偏光膜を有していてもよい。これにより、光学シート１を介して目に入射する入射光は、偏光されたものとなる。また、この場合、偏光膜が光学機能層となる。
【００８２】
このような偏光膜の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００８３】
これらの中でも、偏光膜は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光膜は、耐熱性に優れたものとなるとともに、偏光機能に優れたものとなる。
【００８４】
このような偏光膜は、接着剤層を介して特定波長吸収層１１に積層されるのが好ましい。接着剤層を構成する接着剤（または粘着剤）としては、特に限定されず、例えば、アクリル系接着剤、ウレタン系接着剤、エポキシ系接着剤、シリコーン系接着剤等が挙げられる。中でも、ウレタン系接着剤が好ましい。これにより、接着剤層の透明性、接着強度、耐久性をより優れたものとしつつ、形状変化に対する追従性を特に優れたものとすることができる。
【００８５】
また、偏光膜を有する構成である場合、偏光膜は、特定波長吸収層１１よりもレンズ４側に位置しているのが好ましい。
【００８６】
次に、光学シートの製造方法および本発明の光学部品の製造方法について説明する。以下では、押出法を用いて光学シートを製造する場合を一例に説明する。
【００８７】
（光学シートの製造方法）
まず、本製造方法に用いる光学シート製造装置について説明する。
【００８８】
図３に示す光学シート製造装置１００は、シート供給部２００と、シート成形部３００とを有している。
【００８９】
シート供給部２００は、本実施形態では、押出機２１０と、押出機２１０の溶融樹脂吐出部２１１に配管２１２を介して接続されたＴダイ２２０とで構成されている。このＴダイ２２０により、溶融状態または軟化状態の帯状のシート１’（光学シート母材）がシート成形部３００に供給される。
【００９０】
Ｔダイ２２０は、押出法で溶融状態または軟化状態のシート１’を帯状のシートとした状態で押し出す押出成形部である。Ｔダイ２２０には、前述した光学シート１を構成する構成材料が溶融状態で装填されており、この溶融状態の材料をＴダイ２２０から押し出すことで、帯状をなすシート１’が連続的に送り出される。
【００９１】
シート成形部３００は、タッチロール３１０と、冷却ロール３２０と、後段冷却ロール３３０とを有している。これらのロールは、それぞれ図示しないモータ（駆動手段）により、それぞれ単独回転するように構成されており、これらのロールの回転により、冷却されることで、連続的に送り出されるようになっている。このシート成形部３００に、シート１’を連続的に送り込むことにより、シート１’の表面が平坦化されるとともに、シート１’が所望の厚さに設定されて冷却される。そして、この冷却されたシート１’を、刃７００を用いて所定の形状に打ち抜くことにより、光学シート１が得られる。
【００９２】
以上のような光学シート製造装置１００を用いた光学シートの製造方法により、本実施形態の光学シートが製造される。
【００９３】
光学シートの製造は、押出工程と、成形工程と、冷却工程と、を有している。
まず、帯状をなす溶融状態または軟化状態のシート１’を押し出す（押出工程）。この押出工程では、押出機２１０に、光学シート１の構成材料（ポリカーボネート、光吸収剤および紫外線吸収剤等）が装填される。また、光学シート１の構成材料は、押出機２１０内において、溶融または軟化した状態となっている。そして、この十分に混合された状態でこれらを押し出すことにより、後述する成形工程および冷却工程を経て得られる光学シート１では、光吸収剤および紫外線吸収剤等が過剰に凝集してしまうのを防止することができる。
【００９４】
次に、シート１’の表面を平坦化するとともに、シート１’を所定の厚さに設定する（成形工程）。本工程は、タッチロール３１０と、冷却ロール３２０との間で行われる。
【００９５】
次に、シート１’の表面を冷却する（冷却工程）。本工程は、冷却ロール３２０と、後段冷却ロール３３０との間で行われる。
【００９６】
以上の工程を経て、光学シート１を得ることができる。次に、光学部品の製造方法について説明する。
【００９７】
（光学部品の製造方法）
まず、本製造方法に用いる光学部品製造装置について説明する。
【００９８】
図６に示す光学部品製造装置４００は、樹脂供給部５００と、金型６００とを有している。樹脂供給部５００には、前述したポリカーボネートが充填されている。金型６００は、キャビティー６１０と、キャビティー６１０の内外を連通する供給口６２０と、を有する。また、金型６００は、上部材６３０と下部材６４０とで構成され、これらを組立てた組立状態において、光学部品製造装置４００を画成する金型６００が構成される。
【００９９】
以上のような光学部品製造装置４００と、図４に示す刃７００とを用いた光学シートの製造方法により、本実施形態の光学部品が製造される。
【０１００】
光学部品の製造方法は、打ち抜き工程と、形状付け工程と、接合工程とを有している。
（打ち抜き工程）
まず、図４に示すように、シート１’（光学シート母材）を、一方の面側からリング状の刃７００を貫通させるように切断することにより、シート１’を所望の形状に打ち抜いて光学シート１を得る。
【０１０１】
なお、本工程で用いる刃７００は、リング状をなし、内周部および外周部に刃面７０１を有する両刃で構成されている。特に、内周部に刃面７０１が形成されていることにより、図５に示すような断面形状を有する光学シート１が得られる。
【０１０２】
図５に示すように、光学シート１は、その厚さ方向に切った断面において、上側の２つの角部１１１は、鈍角となり、下側の二つの角部１１２は、鋭角となる。
【０１０３】
このように、打ち抜き工程では、刃７００を用いてシート１’をその一方の主面側（図４中上側）から打ち抜くことにより、厚さ方向に切った断面図において、一方の主面側（図５中上側）の２つの角部１１１がそれぞれ鈍角であり、他方の主面側（図５中下側）の２つの角部１１２がそれぞれ鋭角である光学シート１を得ることができる。
【０１０４】
（形状付け工程）
次いで、図６に示すように、上部材６３０と下部材６４０とを分解した状態において、下部材６４０の底面６４１に光学シート１を配置する。なお、底面６４１は、湾曲凹面となっており、これにより、レンズ４に湾曲面を形成することができる。また、光学シート１は、可撓性を有しているため、底面６４１の形状に倣って配置される。
【０１０５】
この際、図７に示すように、本発明では、角部１１２側の面が底面６４１と密着するように配置する。そして、この配置状態で、下部材６４０を加熱することにより、光学シート１を、底面６４１に倣った状態で一方向に湾曲させて形状付けを行うことができる。これにより、底面６４１と光学シート１との間に隙間が形成されるのを防止することができ、後述するように溶融した樹脂（レンズ材料９００）を供給しても、溶融した樹脂（レンズ材料９００）が底面６４１と光学シート１との間に入り込むのをより確実に防止することができる。
【０１０６】
（接合工程）
次いで、上部材６３０と下部材６４０とを組立状態とし、供給口６２０を介して、溶融または軟化した状態のレンズ材料を流し込む（レンズ材料供給工程）。そして、溶融または軟化した状態のレンズ材料を冷却することにより、光学シート１とレンズとが積層された積層体を得ることができる。
【０１０７】
このように、接合工程では、底面６４１が湾曲凹面のキャビティー６１０を有する治具である上部材６３０と下部材６４０を用い、底面６４１上に光学シート１を配置し、キャビティー６１０内に溶融した状態のレンズ材料（基板用材料）を注入する。これにより、接着剤を用いて接着する方法に比べて高い接合強度を実現することができる。また、後述するような本発明の効果がより顕著に現れる。
【０１０８】
ここで、図９に示すように、角部１１１側の面が底面６４１に密着するように配置してしまうと、図１０に示すように、流れ込んできたレンズ材料の圧力が角部１１２に集中し易くなる。種々の条件によっては、光学シート１の角部１１２が欠損してしまう可能性が有る。この欠損した角部１１２がレンズ材料に混入してしまうと、成形後のレンズ４において異物となり、その部分の光学特性（特に、光学ひずみ）が変わってしまい、全体として光学特性が低下してしまうことがある。
【０１０９】
これに対し、本発明では、図７に示すように、角部１１２側の面が底面６４１に密着するように配置した状態で接合工程を行う。これにより、レンズ材料９００が供給されて流れ込んできた際、角部１１２から角部１１１に向けて円滑に流れて光学シート１の任意の部位に過剰に圧力がかかるのを防止することができる。よって、図１０に示すような不具合が生じるのを防止することができる。その結果、光学シート１の構成材料がレンズ４に混入するのを防止することができ、得られた光学シート１は、優れた光学特性を発揮することができる。
【０１１０】
また、成形後のレンズ４（基材）に対する特定波長吸収層１１（光学機能層）の構成材料の単位面積当たりの混入量は、５ｍｇ／ｃｍ２以下であるのが好ましく、０．５ｍｇ／ｃｍ２以下であるのがより好ましい。これにより、光学シート１は、優れた光学特性をより確実に発揮することができる。なお、上記数値範囲以内とするには、本発明の光学部品の製造方法が特に有効である。
【０１１１】
なお、光学機能層が特定波長吸収層１１以外の層（例えば偏光膜）である場合は、成形後のレンズ４（基材）に対する偏光膜の構成材料の単位面積あたりの混入量が上記数値範囲であるのが好ましい。また、特定波長吸収層１１と特定波長吸収層１１以外の光学機能層（例えば偏光膜）を有する場合、成形後のレンズ４（基材）に対する特定波長吸収層１１の構成材料と偏光膜の構成材料との混入量の合計が上記数値範囲であるのが好ましい。
【０１１２】
また、光学機能層として偏光膜を用いる場合、偏光膜の両面側には、ポリカーボネートで構成された保護層が積層されているのが好ましい。この場合、保護層のポリカーボネートがレンズの構成材料と同種のものであっても、レンズ中に混入すると光学特性が低下する。これは、同種のポリカーボネートであっても延伸度が異なるからである。
【０１１３】
また、特定波長吸収層１１の主材の樹脂と、レンズ４の構成材料である樹脂とが同種のものであった場合、成形後のレンズ４（基材）中に存在する特定波長吸収層１１（光学機能層）の構成材料とは、光学機能材のことを言い、その混入率（含有量）は、レンズ４に対して体積基準で０．０１％以下であるのが好ましく、０．００１％以下であるのがより好ましい。これにより、光学シート１は、優れた光学特性をより確実に発揮することができる。
【０１１４】
また、接合工程において溶融または軟化したレンズ材料の温度は、２６０℃以上３２０℃以下であるのが好ましく、２８０℃以上３００℃以下であるのがより好ましい。これにより、レンズ材料の粘度を十分に低くすることができ、キャビティー６１０内の隅々までレンズ材料がいきわたり易くなる。また、このような温度では、キャビティー６１０内に供給する単位時間あたりの速度によっては、光学シート１を図９に示す向きで配置した場合、図１０に示す現象が比較的生じやすくなるが、レンズ材料の温度を上記範囲内にすることにより、上述したような製造方法であることの効果がより顕著に得られる。
【０１１５】
以上説明したように、本発明の光学部品の製造方法は、入射光に対して光学的に機能する特定波長吸収層１１（光学機能層）を備えるシート１’（光学シート母材）を打ち抜いて光学シート１を得る打ち抜き工程と、打ち抜いた光学シート１に光透過性を有するレンズ４（基板）を接合することにより、光学シート１とレンズ４（基板）とが積層された光学部品１０を得る接合工程を有している。また、打ち抜き工程では、刃７００を用いてシート１’（光学シート母材）をその一方の主面側から打ち抜くことにより、厚さ方向に切った断面において、一方の主面側の２つの角部１１１がそれぞれ鈍角であり、他方の主面側の２つの角部１１２がそれぞれ鋭角である光学シート１を得、接合工程では、光学シート１の一方の主面側にレンズ４（基板）を接合する。
【０１１６】
これにより、いわゆるシートインサート法を用いて、光学シート１とレンズ４とが接合された光学部品（例えば、図１に示す光学部品１０や図２に示す光学部品１０’）を得る場合、図７に示すような向き、すなわち、角部１１２側の面がキャビティー６１０の底面６４１に密着するように配置して、溶融した樹脂を供給することにより、溶融した樹脂が底面６４１と光学シート１との間に入り込むのを防止または抑制することができる。さらに、例えば、角部１１２が欠損して溶融した樹脂中に混入してしまうのを防止することができる。その結果、優れた光学特性を有する光学部品（例えば、図１に示す光学部品１０や図２に示す光学部品１０’）を得ることができる。
【０１１７】
以上、本発明の好適な実施形態について説明したが、本発明は、前述したものに限定されるものではなく、本発明の目的を達成できる範囲での変形、改良等は本発明に含まれるものである。
【０１１８】
例えば、本発明の光学シートを構成する各部は、同様の機能を発揮し得る任意の構成のものと置換することができる。
【０１１９】
また、本発明の光学シートは、前述した構成に加え、任意の構成物が付加されていてもよい。
【０１２０】
より具体的には、例えば、本発明の光学シートは、表面を保護する保護層や、中間層、レンズとしての度数を調整する度数調整層等を備えていてもよい。
【符号の説明】
【０１２１】
１            光学シート
１'            シート
２            フレーム
３            光学シート付レンズ
４            レンズ
５            装着部
６            ツバ
７            光透過性部材
１０          光学部品
１０'          光学部品
１１          特定波長吸収層
１１１        角部
１１２        角部
２１          リム部
２２          ブリッジ部
２３          テンプル部
２４          ノーズパッド部
１００        光学シート製造装置
２００        シート供給部
２１０        押出機
２１１        溶融樹脂吐出部
２１２        配管
２２０        Ｔダイ
３００        シート成形部
３１０        タッチロール
３２０        冷却ロール
３３０        後段冷却ロール
４００        光学部品製造装置
５００        樹脂供給部
６００        金型
６１０        キャビティー
６２０        供給口
６３０        上部材
６４０        下部材
６４１        底面
７００        刃
７０１        刃面
９００        樹脂
【図１】
2020106760.tif 000004
【図２】
2020106760.tif 000005
【図３】
2020106760.tif 000006
【図４】
2020106760.tif 000007
【図５】
2020106760.tif 000008
【図６】
2020106760.tif 000009
【図７】
2020106760.tif 000010
【図８】
2020106760.tif 000011
【図９】
2020106760.tif 000012
【図１０】
2020106760.tif 000013